(57)【要約】【課題】  剛性および耐熱性に優れた製品の成形に好適な低融点を有する多分散性プロピレン重合体の製造方法を提供する。【解決手段】  微粒子状担体に遷移金属化合物およびアルミノキサンまたはそれらの反応生成物が担持されたメタロセン担持型触媒およびスキャベンジャーとしての有機アルミニウムの存在下、重合条件を段階的に変化させる多段重合により、プロピレンモノマーまたはプロピレンとオレフィンとの混合モノマーを重合させて製造する。【選択図】  図１
2008121030.tif 000002
【特許請求の範囲】
【請求項１】
重量平均分子量／数平均分子量比（Ｍｗ／Ｍｎ）が１０以上、融点（Ｔｍ）が１６５℃以下、および融点（Ｔｍ）と熱変形温度（ＨＤＴ）との差が３０℃以下であるプロピレン単独重合体またはプロピレン単位を５０重量％以上含有するプロピレンとプロピレン以外のオレフィンとのランダム共重合体およびブロック共重合体を製造する方法であって、
微粒子状担体に、メソ体を含んでいてもよいジメチルシリレンビス（２−メチル−４−フェニルインデニル）ジルコニウムジクロリドを除く遷移金属化合物およびアルミノキサンまたはそれらの反応生成物が担持されたメタロセン担持型触媒および有機アルミニウム化合物の存在下、プロピレンモノマー／水素モル比を、１０-5〜１.０の範囲内で段階的に変化させる多段重合により、プロピレンモノマーまたはプロピレンとその他のオレフィンとの混合モノマーを重合させることを特徴とする多分散性プロピレン重合体の製造方法。
【請求項２】
融点（Ｔｍ）に対する曲げ弾性率の比が９以上である請求項１に記載の多分散性プロピレン重合体の製造方法。
【請求項３】
プロピレン重合体が、プロピレン単独重合体、プロピレン単位を５０重量％以上含有するプロピレンとプロピレン以外のオレフィンとのランダム共重合体またはブロック共重合体である請求項１または２に記載の多分散性プロピレン重合体の製造方法。
【請求項４】
遷移金属化合物が、チタノセン、ジルコノセンおよびハフノセンよりなる群から選択される請求項１〜３のいずれか１項に記載の多分散性プロピレン重合体の製造方法。
【請求項５】
段階的に変化させるプロピレンモノマー／水素モル比が、直列に配置された複数の重合反応器にそれぞれの重合条件として設定される請求項４に記載の多分散性プロピレン重合体の製造方法。
【請求項６】
遷移金属化合物が、メソ体を含んでいてもよいジメチルシリレン（２,３,５−トリメチルシクロペンタジエニル）（２′,４′,５′−トリメチルシクロペンタジエニル）ジルコニウムジクロリドおよびジメチルシリレンビス（２−メチル−４,５−ベンゾインデニル）ジルコニウムジクロリドよりなる群から選択される請求項４または５に記載の多分散性プロピレン重合体の製造方法。
【発明の詳細な説明】
【技術分野】
【０００１】
本発明は、重量平均分子量／数平均分子量比（Ｍｗ／Ｍｎ）の大きな多分散性プロピレン重合体に関する。さらに詳しくは、剛性および耐熱性に優れた製品の成形に好適な低融点を有する多分散性プロピレン重合体、およびメタロセン担持型触媒の存在下の多段重合によるその製造方法に関する。
【背景技術】
【０００２】
プロピレン重合体は、機械的特性、耐薬品性などに優れ、またそれらの特性と経済性とのバランスが極めて優れていることにより各成形分野に広く採用されている。これらのプロピレン重合体は、従来、主として三塩化チタンや四塩化チタン、あるいはそれらを塩化マグネシウムなどの担体に担持させた無機遷移金属触媒と有機アルミニウム化合物とを組み合わせた、いわゆるチーグラー・ナッタ系触媒を用いるプロピレンの単独重合またはプロピレンとその他のオレフィンとの共重合により製造されてきた。
【０００３】
一方、近年、チーグラー・ナッタ系触媒とは異なる遷移金属の有機錯体、いわゆるメタロセンとアルミノキサンとを組み合わせた触媒を用いてプロピレンなどのオレフィンを重合させてオレフィン重合体を製造する方法が提案されている。たとえば、特開昭６１−１３０３１４号公報、特開平３−１２４０６号公報、特開平３−１２４０７号公報、特開平６−１００５７９号公報、米国特許５，２９６，４３４号明細書、Ｏｒｇａｎｏｍｅｔａｌｌｉｃｓ １３，９５７（１９９４）等には、アイソタクチックプロピレン重合体を与えるメタロセン触媒が記載されている。
【０００４】
これらのメタロセン触媒を用いて得られたオレフィン重合体は、一般に、重量平均分子量／数平均分子量比（Ｍｗ／Ｍｎ）が約３以下の比較的に均一な分子量を有する重合体であり、また共重合体の場合にはコモノマーが均一に共重合されることから、チーグラー・ナッタ系担持型触媒を用いた場合よりも均質なオレフィン共重合体が得られる。
また、一般に、プロピレン重合体の物性、特に剛性および耐熱性と融点との間には相関があり、高融点である方が、剛性および耐熱性も高い。
【０００５】
Ｊｏｕｒｎａｌ ｏｆ Ｍｏｌｅｃｕｌａｒ Ｃａｔａｌｙｓｉｓ Ａ：Ｃｈｅｍｉｃａｌ  １０２，５９−６５（１９９５）には、アイソタクチックポリプロピレンを与える触媒を用いた場合の重合温度とポリプロピレンの融点との関係について、たとえば、０℃では高融点のポリプロピレンが得られるが、工業的な重合温度、たとえば７０℃では、得られるポリプロピレンの融点が極端に低くなることが記載されている。Ｏｒｇａｎｏｍｅｔａｌｌｉｃｓ １３，９５７（１９９４）には、触媒が担体に担持されていない実験室的な状態での重合、いわゆる均一系重合において、メタロセン化合物の種類を選択することによって工業的な重合温度である７０℃においても高融点のポリプロピレンが得られることが記載されている。
【０００６】
プロピレン重合体を工業的に製造するためには、担体にメタロセン化合物が担持されたメタロセン担持型触媒を用いる必要がある。国際特許公開Ｗ０９４／２８０３４号明細書には、高温重合で高融点のプロピレン重合体を与える前記メタロセン化合物が担体に担持された担持型触媒を用いてプロピレンを重合した場合、均一系重合で得られたポリプロピレンに比較して得られるポリプロピレンの融点が低下することが記載されている。
したがって、メタロセン担持型触媒を用いて高剛性および耐熱性を有する、すなわち高融点のアイソタクチックポリプロピレンを工業的に製造することは困難であった。
【０００７】
特開平５−１４０２２７号公報は、複数のメタロセン化合物を使用して重量平均分子量／数平均分子量比が大きなポリオレフィンを製造する方法を開示している。また、国際特許公開ＷＯ９４／１６００９号明細書は、メルトフローレート（ＭＦＲ）の異なる２種のプロピレン重合体の組成物からなる機械的特性の優れたプロピレン重合体組成物を開示している。
【発明の開示】
【発明が解決しようとする課題】
【０００８】
本発明の目的は、高剛性を有し耐熱性に優れた成形品を与えるプロピレン重合体を提供することである。
本発明の別の目的は、単一の遷移金属化合物を使用する多段重合により前記プロピレン重合体を製造する方法を提供することである。
本発明者等は、単一の遷移金属化合物を使用する多段重合において、各段の重合条件を段階的に変化させてプロピレンを重合させて得られたプロピレン重合体が多分散性を示し、低融点で成形性に優れ、それを成形した成形品が高剛性を有しかつ耐熱性に優れることを見出した。
【課題を解決するための手段】
【０００９】
本発明は、微粒子状担体に遷移金属化合物およびアルミノキサンまたはそれらの反応生成物が担持されたメタロセン担持型触媒および有機アルミニウム化合物の存在下、重合条件を段階的に変化させる多段重合により、プロピレンモノマーまたはプロピレンとその他のオレフィンとの混合モノマーを重合させて製造され、重量平均分子量／数平均分子量比（Ｍｗ／Ｍｎ）が４．０以上、融点（Ｔｍ）が１６５℃以下、および融点（Ｔｍ）と熱変形温度（ＨＤＴ）との差が３０℃以下であることを特徴とする多分散性プロピレン重合体である。
【００１０】
別の本発明は、プロピレンモノマーまたはプロピレンとその他のオレフィンとの混合モノマーを、微粒子状担体にチタノセン、ジルコノセンおよびハフノセンよりなる群から選択される遷移金属化合物およびアルミノキサンまたはそれらの反応生成物が担持されたメタロセン担持型触媒および有機アルミニウム化合物の存在下に、重合条件を段階的に変化させる多段重合により重合させることを特徴とする前記多分散性プロピレン重合体の製造方法である。
【００１１】
本明細書において、「多段重合」の用語は、プロピレンモノマーの単独重合またはプロピレンとその他のオレフィンとの混合モノマーの共重合を通じて、重合条件を段階的に変化させることを意味する。具体的には、プロピレンモノマーまたはプロピレンとその他のオレフィンとの混合モノマーの重合を通じて、プロピレンモノマー／水素モル比を段階的に変化させる、重合温度を段階的に変化させる、重合圧力、すなわちモノマーの供給速度を段階的に変化させる、およびそれらの組み合わせを包含する。また、これらの条件は単独の重合反応器で段階的に変化させてもよく、直列に配列した複数の重合反応器毎に段階的に変化させてもよい。
【００１２】
本明細書において、「プロピレン重合体」の用語は、プロピレン単独重合体、プロピレン単位を５０重量％以上含有するプロピレンとプロピレン以外のオレフィンとのランダム共重合体およびブロック共重合体を意味する。
プロピレンと共重合できるプロピレン以外のオレフィンには、特に制限はなく、炭素数２〜１２のオレフィン、たとえばエチレン、１−ブテン、１−ペンテン、１−ヘキセン、１−オクテン、１−デセン、４−メチル−１−ペンテン、３−メチル−１−ペンテンおよびそれらの混合モノマーが好ましく使用される。また、所望により上記にオレフィンに加えて少量の１，５−ヘキサジエン、１，９−デカジエンなどのα，ω−ジエンを共重合させることもできる。
【００１３】
本明細書において、「多分散性」の用語は、重合体の分子量が不均一であることを意味し、分子量分布の幅（Ｍｗ／Ｍｎ）（ここに、Ｍｗは重量平均分子量、Ｍｎは数平均分子量である）が４．０以上のプロピレン重合体に対して「多分散性」の用語を使用する。
本発明のプロピレン重合体は、図１のＧＰＣ（ゲルパーミエーション・クロマトグラフィー）で測定した分子量分布から算出した重量平均分子量／数平均分子量比（Ｍｗ／Ｍｎ）が４．０以上、好ましくは１０以上、さらに好ましくは１５以上の多分散性プロピレン重合体である。
【００１４】
上記重量平均分子量／数平均分子量比（Ｍｗ／Ｍｎ）は、ＧＰＣ（ＧＰＣ−１５０Ｃ、ウォーターズ社製）に混合ポリスチレンカラム（ＰＳＫｇｅｌ ＧＭＨ６−ＨＴ、東ソー（株）製）をセットし、ポリマー濃度が０．０５重量％のｏ−ジクロロベンゼン溶液を１．０ｍｌ／分の流速で供給し、１３５℃の条件で測定した重量平均分子量（Ｍｗ）と数平均分子量（Ｍｎ）とから算出した値である。
【００１５】
この多分散性プロピレン重合体は、また、１６５℃以下、好ましくは１５０℃以下、さらに好ましくは１４８．５℃以下の融点（Ｔｍ）を有し、そして融点（Ｔｍ）と日本工業規格ＪＩＳ Ｋ７２０７に準拠して加重０．４５１ＭＰａで測定した熱変形温度（ＨＤＴ）との差が３０℃以下、好ましくは２８℃以下、最も好ましくは約２５℃以下である。また、融点（Ｔｍ）に対する日本工業規格ＪＩＳ Ｋ７２０３に準拠して測定した曲げ弾性率の比が９以上の機械的特性を有する。
【００１６】
好ましいプロピレン単独重合体の熱変形温度（ＨＤＴ）は１１８℃以上、好ましくは１２０℃以上、さらに好ましくは約１２２℃であり、曲げ弾性率は少なくとも１，３００ＭＰａ、好ましくは１，４００ＭＰａ以上である。
【００１７】
プロピレン／オレフィン共重合体の融点（Ｔｍ）、熱変形温度（ＨＤＴ）および曲げ弾性率は、プロピレンと共重合させるオレフィンの種類およびその含有量により異なる。
プロピレン重合体の前記した融点（Ｔｍ）は、示差走査熱量分析計（ＤＳＣ７型、パーキン・エルマー社製）を使用し、ポリマーを室温から２３０℃まで３０℃／分の速度で昇温して１０分間保持し、次いで−２０℃まで２０℃／分の速度で降温してさらに１０分間保持した後、２０℃／分の速度で再昇温して融解時のピークを示す温度を測定した値である。
【００１８】
熱変形温度（ＨＤＴ）および曲げ弾性率は、プロピレン重合体１００重量部に、テトラキス〔メチレン（３，５−ジ−ｔ−ブチル−４−ヒドロキシル−ハイドロシンナメート）〕メタン０．０５重量部、トリス（２，４−ジ−ｔ−プチルフェニル）フォスファイト０．１重量部およびステアリン酸カルシウム０．１重量部を混合し、次いで押出し温度を２３０℃に設定したスクリュー径４０ｍｍの単軸押出し造粒機を使用してペレットとし、さらにこのプロピレン重合体ペレットをスクリュー径４０ｍｍの射出成型機を使用して、溶融樹脂温度２５０℃、金型温度５０℃の条件で射出成形したＪＩＳ形の試験片を用いて測定した値である。
【００１９】
本発明の前記プロピレン重合体は、プロピレンモノマーまたはプロピレンとその他のオレフィンとの混合モノマーを、微粒子状担体にチタノセン、ジルコノセンおよびハフノセンよりなる群から選択される遷移金属化合物およびアルミノキサンまたはそれらの反応生成物が担持されたメタロセン担持型触媒および有機アルミニウム化合物の存在下、重合条件を段階的に変化させる多段重合により重合させて製造することができる。
【００２０】
メタロセン担持型触媒は、微粒子状担体にチタノセン、ジルコノセンおよびハフノセンより選択される遷移金属化合物とアルミノキサンとが担持された触媒である。
遷移金属化合物は、下記一般式で表される。
【化１】
2008121030.tif 000003
式中、Ｍは、チタニウム、ジルコニウムおよびハフニウムよりなる群から選択された遷移金属原子を表し、
ＸおよびＹは、同一でも異なっていてもよく、それぞれは水素原子、ハロゲン原子または炭化水素基を表し、
（Ｃ5Ｈ4−mＲ1m）および（Ｃ5Ｈ4−nＲ2n）は、置換シクロペンタジエニル基を表し、ここに、ｍおよびｎは１〜３の整数であり、Ｒ1およびＲ2は、同一でも異なっていてもよく、それぞれは炭素数１〜２０の炭化水素基、ケイ素含有炭化水素基またはシクロペンタジエニル環上の隣接する２個の炭素原子と結合して環を形成する炭化水素基を表し、および
Ｑは、２価の炭化水素基、非置換シリレン基、または炭化水素置換シリレン基を表す。
【００２１】
前記ＸまたはＹで表される炭化水素基は、たとえば、炭素数１〜２０の鎖状または環状アルキル基、置換または非置換のアリール基、置換または非置換のアラルキル基、アルコキシ基、アリールオキシ基など、およびそれらの水素原子の一部または全部がハロゲン原子でさらに置換されたハロゲン化炭化水素基である。
【００２２】
前記Ｒ1またはＲ2で表される炭素数１〜２０の炭化水素基は、上記と同様の炭化水素基である。ケイ素含有炭化水素基は、たとえば、トリアルキルシリル基、トリアリールシリル基、アルキル−アリールシリル基、トリアルキルシリルアルキル基、トリアルキルシリルアリール基、トリアルキルシリルオキシ基などである。また、シクロペンタジエニル環上の隣接する２個の炭素原子と結合して環を形成する炭化水素基は、たとえば、シクロペンタジエニル環と結合してインデニル基やフルオレニル基を形成するような２価の炭化水素基であり、それらはハロゲン原子、上記した炭化水素基またはケイ素含有炭化水素基でさらに置換されていてもよい。
【００２３】
前記Ｑで表される２価の炭化水素基は、たとえば、直鎖または分枝鎖アルキレン基、非置換または置換シクロアルキレン基、アルキリデン基、非置換または置換シクロアルキリデン、非置換または置換フェニレン基などであり、それらの水素原子の一部または全部はハロゲン原子でさらに置換されていてもよい。また、炭化水素置換シリレン基は、前述の炭化水素基で置換されたシリレン基、たとえば、ジアルキルシリレン基、ジアリールシリレン基などである。
【００２４】
シクロペンタジエニル環上の前記Ｒ1およびＲ2の置換位は、相互にＭを含む対称面が存在しない配置をとることが好ましい。さらに好ましくは、Ｒ1またはＲ2の少なくとも１つは、シクロペンタジエニル環のＱに結合している炭素に隣接する炭素を置換している。
【００２５】
すなわち、上記遷移金属化合物は、２個の置換シクロペンタジエニル基に関してキラルであるラセミ体１００％の化合物であることが最も好ましいが、得られるプロピレン重合体の物性を損ねない５０％以下の範囲でメソ体が存在しているラセミ体とメソ体の混合物であってもよい。
【００２６】
具体的なラセミ体の遷移金属化合物として、たとえば、ジメチルシリレン（２，３，５−トリメチルシクロペンタジエニル）（２′，４′，５′−トリメチルシクロペンタジエニル）チタニウムジクロリド、ジメチルシリレン（２，３，５−トリメチルシクロペンタジエニル）（２′，４′，５′−トリメチルシクロペンタジエニル）ジルコニウムジクロリド、ジメチルシリレン（２，３，５−トリメチルシクロペンタジエニル）（２′，４′，５′−トリメチルシクロペンタジエニル）ジルコニウムジメチル、ジメチルシリレン（２，３，５−トリメチルシクロペンタジエニル）（２′，４′，５′−トリメチルシクロペンタジエニル）ハフニウムジクロリド、ジメチルシリレン（２，３，５−トリメチルシクロペンタジエニル）（２′，４′，５′−トリメチルシクロペンタジエニル）ハフニウムジメチル、ジメチルシリレンビス（２−メチル−４−フェニルインデニル）ジルコニウムジクロリド、ジメチルシリレンビス（２−エチル−４−フェニルインデニル）ジルコニウムジクロリド、ジメチルシリレンビス（２−メチル−４，５−ベンゾインデニル）ジルコニウムジクロリド等のチタノセン、ジルコノセンおよびハフノセンが挙げられる。特に、ジメチルシリレン（２，３，５−トリメチルシクロペンタジエニル）（２′，４′，５′−トリメチルシクロペンタジエニル）ジルコニウムジクロリド、ジメチルシリレンビス（２−メチル−４−フェニルインデニル）ジルコニウムジクロリドが好ましく使用される。
【００２７】
アルミノキサンは、下記の一般式（１）または（２）で表される有機アルミニウム化合物である。
【化２】
2008121030.tif 000004
式中、Ｒ3は、同一でも異なっていてもよく、それぞれは炭素数１〜６、好ましくは１〜４の炭化水素基、たとえば、メチル基、エチル基、プロピル基、ブチル基、イソブチル基、ペンチル基、ヘキシル基等のアルキル基、アリル基、２−メチルアリル基、プロペニル基、イソプロペニル基、２−メチル−１−プロペニル基、ブテニル基等のアルケニル基、シクロプロピル基、シクロブチル基、シクロペンチル基、シクロヘキシル基等のシクロアルキル基、およびアリール基などであり、特に、アルキル基が好ましい。ｑは、４〜３０の整数であり、好ましくは６〜３０、特に好ましくは８〜３０である。
【００２８】
上記のアルミノキサンは、市販品を使用することができ、また公知の様々な条件下、たとえば下記の方法により調製してもよい。
ｉ）トリアルキルアルミニウム、たとえば、トリメチルアルミニウム、トリイソブチルアルミニウムまたはそれらの混合物を、トルエン、エーテル等の有機溶剤中において、酸またはアルカリ触媒の存在下に直接水と反応させる方法。
ｉｉ）トリアルキルアルミニウム、たとえば、トリメチルアルミニウム、トリイソブチルアルミニウムまたはそれらの混合物、と結晶水を有する塩類、例えば硫酸銅水和物、硫酸アルミニウム水和物と反応させる方法。
ｉｉｉ）シリカゲル等に含浸させた水分と、トリアルキルアルミニウム、たとえばトリメチルアルミニウム、トリイソブチルアルミニウムとを、それぞれ単独にまたは同時にあるいは逐次的に反応させる方法。
【００２９】
前記遷移金属化合物およびアルミノキサンまたはそれらの反応生成物が担持される微粒子状担体として、粒子径が１〜５００μｍ、好ましくは５〜３００μｍの顆粒状ないしは球状の無機または有機の固体微粒子が使用される。
【００３０】
微粒子状無機担体としては、金属酸化物、たとえばＳｉＯ2、Ａｌ2Ｏ3、ＭｇＯ、ＺｒＯ2、ＴｉＯ2、それらの混合物またはそれらの複合酸化物が好ましく、主成分としてＳｉＯ２、Ａｌ２Ｏ３およびＭｇＯからなる群から選ばれた少なくとも１種を含有する酸化物が特に好ましい。より具体的な無機化合物として、ＳｉＯ2、Ａｌ2Ｏ3、ＭｇＯ、ＳｉＯ2−Ａｌ2Ｏ3、ＳｉＯ2−ＭｇＯ、ＳｉＯ2−ＴｉＯ2、ＳｉＯ2−Ａｌ2Ｏ3−ＭｇＯ等が挙げられる。これらの無機酸化物担体は、通常、１００〜１０００℃で、１〜４０時間焼成して使用する。また、焼成する代わりに、たとえば、ＳｉＣｌ４、クロロシラン等により化学的に脱水して用いてもよい。
【００３１】
微粒子状有機担体として、重合体微粒子、たとえばポリエチレン、ポリプロピレン、ポリ（１−ブテン）、ポリ（４−メチル−１−ペンテン）などのオレフィン重合体の微粒子、ポリスチレンなどの微粒子などが挙げられる。
【００３２】
メタロセン担持型触媒は、前記遷移金属化合物とアルミノキサンとを、微粒子状担体の存在下に反応させることにより調製することができる。通常、炭化水素に可溶性の遷移金属化合物とアルミノキサンとを、脱水した微粒子状担体上に沈着させることにより所望のメタロセン担持型触媒が得られる。遷移金属化合物およびアルミノキサンを微粒子状担体に加える順序は任意に変えることができ、たとえば、適当な炭化水素溶媒に溶解させた遷移金属化合物を最初に微粒子状担体に加えた後、次いでアルミノキサンを加える方法、遷移金属化合物とアルミノキサンとを予め反応させたものを微粒子状担体に加える方法、またはアルミノキサンを最初に微粒子状担体に加えた後、次いで遷移金属化合物を加える方法などのいずれを採用してもよい。
【００３３】
上記の反応条件は、反応温度が、通常、−２０〜１００℃、好ましくは０〜１００℃であり、反応時間が、通常、０．１分以上、好ましくは１〜２００分の範囲である。
微粒子状担体に担持された遷移金属化合物とアルミノキサンとの担持比率は、通常、遷移金属化合物由来の遷移金属原子の１モル当たり、アルミノキサン由来のＡｌ原子として１２〜１０００モル、好ましくは５０〜５００モルである。
【００３４】
上記調製したメタロセン担持型触媒は、オレフィンの重合に先立って、予め少量のオレフィンをメタロセン担持型触媒上で重合させることにより予備活性化して使用することが好ましい。予備活性化に用いるオレフィンとしては、エチレン、プロピレン、１−ブテン、１−ヘキセン、３−メチル−１−ブテン、４−メチル−１−ペンテン等およびそれらの混合物が挙げられ、エチレンまたはプロピレンが好ましく使用される。
【００３５】
メタロセン担持型触媒の予備活性化のためのオレフィンの重合量は、通常、予備活性化前の担持型触媒の重量の１０〜１０００重量％、好ましくは３０〜３００重量％、さらに好ましくは３０〜１００重量％である。
【００３６】
有機アルミニウム化合物はスキャベンジャーとして使用される。有機アルミニウム化合物として、たとえばトリメチルアルミニウム、トリエチルアルミニウム、トリ−ｎ−プロピルアルミニウム、トリイソプロピルアルミニウム、トリイソブチルアルミニウム、トリ−ｎ−ブチルアルミニウム等のトリアルキルアルミニウム、ジメチルアルミニウムクロリド、ジメチルアルミニウムブロミド、ジエチルアルミニウムクロリド、ジイソプロピルアルミニウムクロリド等のジアルキルアルミニウムハライド、メチルアルミノウムセスキクロリド、エチルアルミニウムセスキクロリド、エチルアルミニウムセスキブロミド、イソプロピルアルミニウムセスキクロリド等のアルキルアルミニウムセスキハライド等、およびそれらの混合物が挙げられ、トリエチルアルミニウム、トリイソブチルアルミニウムが最も好ましく使用される。
【００３７】
本発明のプロピレン重合体は、重合条件を２段階以上に変化させる多段重合によって製造される。各段階の重合条件および重合プロセスには、下記の重合プロセスおよび重合条件がそれぞれ別々に適用される。
【００３８】
重合プロセスとして、たとえば、ブタン、ペンタン、ヘキサン、ヘプタン、イソオクタン等の脂肪族炭化水素、シクロペンタン、シクロヘキサン、メチルシクロヘキサン等の脂環族炭化水素、トルエン、キシレン、エチルベンゼン等の芳香族炭化水素、ガソリン留分や水素化ジーゼル油留分等の不活性溶媒中でオレフィンを重合するスラリー重合法、オレフィンモノマー自身を溶媒として用いるバルク重合法、そして重合を気相中で実施する気相重合法、重合により生成する重合体が液状である溶液重合法、およびこれらのプロセスを組み合わせた重合プロセスなど、通常のプロピレン重合プロセスのいずれをも使用することができる。
【００３９】
プロピレンの重合条件は、通常公知のチーグラー系担持型触媒によるプロピレンの重合の場合と同様な重合条件が採用される。すなわち、３０〜１５０℃、好ましくは４０〜１００℃の重合温度で、重合圧力を大気圧〜７ＭＰａ、好ましくは０．２〜５ＭＰａに維持するようにオレフィンを供給し、通常、１分〜２０時間反応させる。
【００４０】
得られるプロピレン重合体の重量平均分子量（Ｍｗ）、数平均分子量（Ｍｎ）およびそれらの比（Ｍｗ／Ｍｎ）は、選択した重合条件を段階的に変化させることにより調整される。
【００４１】
最も好ましくは、各重合段階で使用される連鎖移動剤である水素濃度または水素量、すなわちプロピレンモノマー／水素モル比を変化させて、各重合段階で重合しているプロピレン重合体の分子量を変化させ、生成するプロピレン重合体の重量平均分子量／数平均分子量比（Ｍｗ／Ｍｎ）を調整する方法が採用される。
【００４２】
この方法において、プロピレンモノマー／水素モル比を、通常、１０-5〜１．０、好ましくは１０-4〜０．５の範囲内で段階的に変化させることにより、プロピレン重合体の重量平均分子量／数平均分子量比（Ｍｗ／Ｍｎ）が４．０以上に調整される。
本発明においては、プロピレン重合体の重合反応終了後、必要に応じて公知の触媒失活処理、触媒残渣除去、乾燥等の後処理工程を経て、目的の多分散性プロピレン重合体が得られる。
【００４３】
得られたプロピレン重合体には、本発明の目的を損なわない範囲で各種の添加成分が配合され、通常、それを加熱溶融混練した後、粒状に切断してペレット状態とし、各種成形品の製造用に提供する。
【００４４】
プロピレン重合体の添加成分として、酸化防止剤、紫外線吸収剤、帯電防止剤、造核剤、滑剤、難燃剤、アンチブロッキンク剤、着色剤、無機質または有機質の充填剤等の各種添加剤、ならびに種々の合成樹脂が挙げられる。
【発明の効果】
【００４５】
下記実施例に示したように本発明の多分散性プロピレン重合体は、低融点を有するので、低温度での成形性に優れ、またフィルム等に応用した場合にはヒートシール温度を低下させることができる。また、この多分散性プロピレン重合体から成形された製品は高い剛性と耐熱性を有する。
【００４６】
したがって、本発明の多分散性プロピレン重合体は、成形用プロピレン重合体として各種の成形品に好適に使用することができる。
また、本発明のプロピレン重合体の製造方法は、重合を通して、重合条件を段階的に単純な方法で変化させる多段重合であり、その工程は大幅に合理化されている。
【実施例】
【００４７】
以下に、本発明を実施例および比較例によりさらに詳細に説明する。
以下の実施例および比較例において前記した物性以外に下記物性を測定した。
メルトフローレート（ＭＦＲ）：日本工業規格ＪＩＳ Ｋ７２１０の表１の条件１４に準拠して、荷重２１．１８Ｎ、温度２３０℃で測定（単位：ｇ／１０ｍｉｎ）
結晶化温度（Ｔｃ）：示差走査熱量分析計（ＤＳＣ７型、パーキン・エルマー社製）を使用しポリプロピレンを室温から３０℃／分の速度で２３０℃まで昇温して同温度に１０分間保持し、次いで２０℃／分の速度で−２０℃まで降温して同温度に１０分間保持し、再び２０℃／分の速度で２３０℃まで昇温して同温度にて１０分間保持した後、８０℃／分の速度で１５０℃まで降温し、さらに１５０℃からは５℃／分の速度で降温しながら結晶化時の最大ピークを示す温度を測定（単位：℃）。
【００４８】
実施例１
Ａ．メタロセン担持型触媒の調製
十分に乾燥し、Ｎ2置換した５００ｍｌのフラスコに、ジメチルシリレンビス（２−メチル−４−フェニルインデニル）ジルコニウムジクロリド（ｒａｃ：ｍｅｓｏモル比＝９６：４）０．３８ｇ（０．５２ｍｍｏｌ）、およびメチルアルミノキサンのトルエン希釈品２８６ｍｍｏｌ（Ａｌ原子換算）を仕込み、１０分間反応させた。次いで、８００℃で８時間焼成したシリカ（グレース・デビソン(R)）１０ｇを添加して１０分間攪拌した。それに続き、容器を減圧排気下に、Ｎ2のわずかな流れを底部から加え、溶媒を蒸発させながらその混合物を９時間、７０℃に加熱した。得られた乾燥固体を室温下で一晩冷却し、メタロセン担持型触媒を得た。
十分に乾燥し、Ｎ2置換した５００ｍｌのフラスコに上記で得られたメタロセン担持型触媒およびイソペンタン２５０ｍｌを仕込み、０℃に冷却した。次いで、エチレンを８０ｍｌ／分の流量で４時間連続的に供給して予備重合させ予備活性化処理を行った。その後、上澄み液をデカンテーションにより除去し、さらに１００ｍｌのイソペンタンで４回、デカンテーション法により洗浄した。さらに室温にて２時間真空乾燥して３４．４ｇの予備活性化したメタロセン担持型触媒を得た。
【００４９】
Ｂ．プロピレン重合体の製造
十分にＮ2置換した１００Ｌオートクレーブに、ｎ−ヘキサン３３Ｌ、およびトリエチルアルミニウム６６ｍｍｏｌを仕込み、５分間攪拌した。次いで、上記調製した予備活性化したメタロセン担持型触媒６．６ｇを添加して５０℃に昇温した。続いて、Ｈ2 ０．０５ｍｏｌを導入し、５０℃で圧力が１．０８ＭＰａの一定圧力を維持するようにプロピレンモノマーを連続的に供給して２４０分間重合させた。この間のプロピレンモノマー／水素モル比は４×１０-3であった。引き続きＨ2 １．３６ｍｏｌをさらに導入してプロピレンモノマー／水素モル比を変え、上記温度および圧力条件を維持するようにプロピレンモノマーを供給してさらに２１０分間重合させた。この間のプロピレンモノマー／水素モル比は０．１１であった。得られたスラリーを濾過後、乾燥して６．６ｋｇのプロピレン単独重合体を得た。
得られたプロピレン単独重合体の物性測定結果は、重量平均分子量／数平均分子量比（Ｍｗ／Ｍｎ）が１６．４、融点（Ｔｍ）が１４７．１℃、熱変形温度（ＨＤＴ）が１２２℃、メルトフローレート（ＭＦＲ）が２６．０ｇ／１０ｍｉｎ、結晶化温度（Ｔｃ）が１１０．２℃、曲げ弾性率は１４１０ＭＰａであった。
したがって、ＴｍとＨＤＴとの差は２７．１℃、また、Ｔｍに対する曲げ弾性率の比は９．５８と算出される。
得られたプロピレン単独重合体のＧＰＣによる分子量分布曲線を図１に示す。
【００５０】
実施例２
プロピレン／エチレン共重合体の製造
実施例１において、プロピレンモノマーの前段の２４０分間の重合時および後段の２１０分間の重合時のそれぞれにエチレンモノマー３０Ｌ／ｈｒを連続供給したこと以外は、実施例１と同一の条件で重合を実施し、そして同様に処理してプロピレン／エチレン共重合体６．５Ｋｇを得た。
得られたプロピレン／エチレン共重合体の物性測定結果は、重量平均分子量／数平均分子量比（Ｍｗ／Ｍｎ）が１７．５、融点（Ｔｍ）が１３８．０℃、熱変形温度（ＨＤＴ）が１１１℃、メルトフローレート（ＭＦＲ）が３０．０ｇ／１０ｍｉｎ、結晶化温度（Ｔｃ）が１００．２℃、曲げ弾性率は１２５０ＭＰａであった。
したがって、ＴｍとＨＤＴとの差は２７℃、また、Ｔｍに対する曲げ弾性率の比は９．０６と算出される。
【００５１】
比較例１
十分にＮ2置換した１００Ｌオートクレーブに、ｎ−ヘキサン３３Ｌおよびトリエチルアルミニウム６６ｍｍｏｌを仕込み、５分間攪拌した後、実施例１で調製したメタロセン担持型触媒１３ｇを添加して５０℃に昇温した。次いで、Ｈ2 ０．３３ｍｏｌを導入した後、５０℃で圧力１．０８ＭＰａの一定圧力を維持するようにプロピレンモノマーを連続的に供給して１８０分間重合した。この間のプロピレンモノマー／水素モル比は０．０２６であった。得られたスラリーを濾過後、乾燥して６．６ｋｇのプロピレン単独重合体を得た。
得られたプロピレン単独重合体の物性測定結果は、重量平均分子量／数平均分子量比（Ｍｗ／Ｍｎ）が３．７、融点（Ｔｍ）が１４８．５℃、熱変形温度（ＨＤＴ）が１１７℃、メルトフローレート（ＭＦＲ）が１７．３ｇ／１０ｍｉｎ、結晶化温度（Ｔｃ）が１１０．４℃、曲げ弾性率は１２６０ＭＰａであった。
したがって、ＴｍとＨＤＴとの差は３１．５℃、また、Ｔｍに対する曲げ弾性率の比は８．４８と算出される。
得られたプロピレン単独重合体のＧＰＣによる分子量分布曲線を図２に示す。
【００５２】
比較例２
公知のメタロセン触媒を使用して製造された市販のホモポリプロピレン（商品名：Ａｃｈｅｉｖｅ(R)３８２５、エクソン化学社製）の物性測定結果は、重量平均分子量／数平均分子量比（Ｍｗ／Ｍｎ）が１．９５、融点（Ｔｍ）が１４８．９℃、熱変形温度（ＨＤＴ）が１１２℃、メルトフローレート（ＭＦＲ）が２８ｇ／１０ｍｉｎ、結晶化温度（Ｔｃ）が１１０．４℃、曲げ弾性率は１１４０ＭＰａであった。
したがって、ＴｍとＨＤＴとの差は３６．９℃、また、Ｔｍに対する曲げ弾性率の比は７．６６と算出される。
市販のプロピレン重合体のＧＰＣによる分子量分布曲線を図３に示す。
【図面の簡単な説明】
【００５３】
【図１】実施例１で製造したプロピレン単独重合体の分子量分布を示すＧＰＣ曲線である。
【図２】比較例１で製造したプロピレン単独重合体の分子量分布を示すＧＰＣ曲線である。
【図３】比較例２の市販のプロピレン単独重合体の分子量分布を示すＧＰＣ曲線である。
【図４】本発明のプロピレン重合体の製造方法のフローシートである。
【図１】
2008121030.tif 000005
【図２】
2008121030.tif 000006
【図３】
2008121030.tif 000007
【図４】
2008121030.tif 000008